"A水溶性多糖類0.05~1質量、Bベタイン型界面活性剤、アミドアミノ酸型界面活性剤、アミノ酸型界面活性剤、アルキルポリエーテルアミン型界面活性剤、アルキルポリエーテルアミド型界面活性剤、アミンオキシド型界面活性剤から選ばれる1種または2種以上の界面活性剤0.1~5質量、C炭素数2~9の水溶性の多価アルコール94~99.85質量からなるアスファルト合材付着防止剤であって、前記B成分が、B成分と水とグリセリンの質量比が5:15:80である混合液が25°Cで透明となる界面活性剤であるアスファルト合材付着防止剤。本発明は、上記従来の課題を解決するものであり、その目的は、塗工表面への残存性に優れ、アスファルト合材の付着防止効果が高く、付着防止効果が持続するアスファルト合材付着防止剤を提供することである。本発明者らは、上記課題を解決するために鋭意検討を行った結果、水溶性の多糖類と、ベタイン型界面活性剤、アミドアミノ酸型界面活性剤、アミノ酸型界面活性剤、アルキルポリエーテルアミン型界面活性剤、アルキルポリエーテルアミド型界面活性剤、アミンオキシド型界面活性剤から選ばれる1種または2種以上の界面活性剤と、炭素数2~9の水溶性の多価アルコールを配合したアスファルト合材付着防止剤であって、上記界面活性剤が、界面活性剤、水、グリセリンを質量比5:15:80で調製した混合液が25°Cで透明となる界面活性剤であるアスファルト合材付着防止剤が、塗工表面への残存性に優れ、アスファルト合材の付着防止効果が高く、付着防止効果が持続することを見出した。すなわち、本発明は、A水溶性多糖類0.05~1質量、Bベタイン型界面活性剤、アミドアミノ酸型界面活性剤、アミノ酸型界面活性剤、アルキルポリエーテルアミン型界面活性剤、アルキルポリエーテルアミド型界面活性剤、アミンオキシド型界面活性剤から選ばれる1種または2種以上の界面活性剤0.1~5質量、C炭素数2~9の水溶性の多価アルコール94~99.85質量からなるアスファルト合材付着防止剤であって、前記B成分が、B成分と水とグリセリンの質量比が5:15:80である混合液が25°Cで透明となる界面活性剤であるアスファルト合材付着防止剤に関する。本発明のアスファルト合材付着防止剤によれば、塗工表面への残存性に優れ、アスファルト合材の付着防止効果が高く、付着防止効果が持続するという効果を奏する。以下、本発明をさらに詳細に説明する。本発明のアスファルト合材付着防止剤は、A水溶性多糖類、B界面活性剤、C多価アルコールからなる。まず、A水溶性多糖類について説明する。A水溶性多糖類本発明に用いるA成分は、水溶性の多糖類である。本発明に用いる多糖類は天然系と半合成系の化合物に分類される。天然系の化合物としては、デンプン、デキストリン、プルラン、アルギン酸、キサンタンガム、カラギーナン、アラビアガム、グアガム等が挙げられる。半合成系の化合物としては、メチルセルロース、エチルセルロース、ヒドロキシエチルセルロース、カルボキシメチルセルロースまたはその塩、カチオン化セルロース、カチオン化デンプン等が挙げられる。好ましくは、付着防止効果および付着防止効果の持続性の面から、キサンタンガムである。これらの多糖類は、好ましくは1水溶液の粘度が100~10,000mPasである。なお、粘度の測定はB型粘度計東機産業株製、VISCOMETERTV-10を使用し25°C、6rpmで行なうことができる。A成分の使用に際しては、単独若しくは2種以上の混合物として用いることができる。A成分は、アスファルト合材付着防止剤中、0.05~1質量の範囲であり、好ましくは0.1~1質量の範囲である。A成分が0.05質量未満では、付着防止剤の残存性、付着防止効果および付着防止効果の持続性が悪くなることがあり、1質量を越えるとハンドリングが悪くなり、使用が困難となることがある。B界面活性剤本発明に用いるB成分は、ベタイン型界面活性剤、アミドアミノ酸型界面活性剤、アミノ酸型界面活性剤、アルキルポリエーテルアミン型界面活性剤、アルキルポリエーテルアミド型界面活性剤、アミンオキシド型界面活性剤から選ばれる1種または2種以上の界面活性剤である。例えば、ベタイン型界面活性剤としては式1に示す界面活性剤、アミドアミノ酸型界面活性剤およびアミノ酸型界面活性剤としては式2、3、4に示す界面活性剤、アルキルポリエーテルアミン型界面活性剤およびアルキルポリエーテルアミド型界面活性剤としては式5に示す界面活性剤、アミンオキシド型界面活性剤としては式6に示す界面活性剤が使用できる。なお、B成分として、上記6種の界面活性剤のそれぞれにおいて、単独若しくは2種以上の界面活性剤を使用することができる。式中R1は炭素数10~18のアルキル基、アルケニル基、アシル基またはR4NHCH2l、R4は炭素数10~18のアルキル基、アルケニル基またはアシル基、R2、R3は炭素数1~3のアルキル基であり、X1は-CH2mCOO-、-CH2CH2OHCH2SO3-または-CH2nPO4-で、l、m、nは1~3の整数である。式中R5は炭素数10~18のアルキル基、アルケニル基またはアシル基であり、X2は水素またはヒドロキシエチル基、Y1は水素、ヒドロキシエチル基または-CH2mCOOM1、Z1は-CH2nCOOM2であり、M1、M2は水素、アルカリ金属、アルカリ土類金属、アンモニウムまたは有機アンモニウムで、l、m、nは1~3の整数である。式中R6は炭素数10~18のアルキル基、アルケニル基またはアシル基であり、X3は水素、ヒドロキシエチル基または-CH2mCOOM3、Y2は-CH2nCOOM4であり、M3、M4は水素、アルカリ金属、アルカリ土類金属、アンモニウムまたは有機アンモニウムで、m、nは1~3の整数である。式中R7は炭素数10~18のアルキル基、アルケニル基またはアシル基であり、M5は水素、アルカリ金属、アルカリ土類金属、アンモニウムまたは有機アンモニウムで、l、m、nは1~3の整数である。式中R8は炭素数10~18のアルキル基、アルケニル基またはアシル基であり、m≧0、n≧0の整数でmnは1~30である。式中R9は炭素数10~18のアルキル基、アルケニル基、脂肪族アシル基またはR12NHCH2n、R12は炭素数10~18のアルキル基、アルケニル基または脂肪族アシル基、R10、R11は炭素数1~3のアルキル基またはヒドロキシアルキル基であり、nは1~3の整数である。なお、上記式2~4におけるアルカリ金属としては、リチウム、ナトリウム、カリウム等が挙げられ、好ましくは、ナトリウム、カリウムである。アルカリ土類金属としては、カルシウム、ストロンチウム、バリウム等が挙げられ、好ましくは、カルシウムである。有機アンモニウムにおける有機アミンとしては、例えばモノエタノールアミン、ジエタノールアミン、トリエタノールアミンなどのアルカノールアミン、ジエチルアミン、トリエチルアミンなどのアルキルアミンが挙げられる。B成分としてはC成分の多価アルコールに均一に溶解するものが好ましく、本発明におけるB成分の界面活性剤は、界面活性剤、水、グリセリンを質量比5:15:80で混合した場合に、その混合液が25°Cで透明となるものである。上記混合液が白濁や分離をする界面活性剤では付着防止剤の残存性が悪くなることがある。なお、透明か否かの判定は、上記混合液の調製を行なった後、外観を目視で観察することにより行なうことができる。B成分は、アスファルト合材付着防止剤中、0.1~5質量の範囲であり、好ましくは0.5~3質量の範囲である。B成分が0.1質量未満では、付着防止剤の残存性、付着防止効果および付着防止効果の持続性が悪くなることがあり、5質量を越えても添加量に見合った効果が得られないことがある。C多価アルコール本発明に用いるC成分は、炭素数2~9の水溶性の多価アルコールである。本発明に使用する水溶性の多価アルコールは、常温で液体であり、水への溶解度が1,000g/L以上である。アスファルト合材付着防止剤は、使用用途上、土壌へ放出される可能性があるので、環境負荷が小さいものが好ましく、その観点から、好ましいC成分はグリセリンである。C成分は単独で、あるいは複数を組み合わせて使用することができる。C成分は、アスファルト合材付着防止剤中、94~99.85質量の範囲であり、好ましくは96~99.4質量の範囲である。C成分が94質量未満では付着防止効果および付着防止効果の持続性が悪くなることがあり、99.85質量を越えると付着防止剤の残存性、付着防止効果および付着防止効果の持続性が悪くなることがある。本発明のアスファルト合材付着防止剤は、公知の手法により各成分A~Cを混合することにより調製することができ、例えば、C多価アルコールに、A水溶性多糖類及びB界面活性剤に配合し、撹拌することにより、調製することができる。本発明のアスファルト合材付着防止剤は、通常、水で希釈して用いられ、例えば10倍程度に水で希釈して用いられる。本発明のアスファルト合材付着防止剤には、本発明の性能を損なわない範囲内で、色素、防錆剤、防腐剤などのその他の添加剤を組み合わせて用いてもよい。以下、実施例および比較例を挙げて本発明を更に具体的に説明する。B成分およびその他成分については、表1に示すB1~12およびB’1~4の化合物を用いた。なお、表1中の各記号は、本明細書に記載の各式1~6中の記号を表わす。また、表1中の混合液の外観は、B1~12およびB’1~4の化合物を用いて、該化合物、水、グリセリンを質量比5:15:80で混合した混合液を調製し、下記の基準で実施した透明性の評価である。すなわち、上記混合液を縦3cm×横3cm×高さ5cmのガラス容器に入れて、25°C恒温槽に3時間静置した後、そのガラス容器を横から見て、視点の反対側にある7ポイントの文字が目視で判別できるか否かで判定を行ない、次の3段階の基準で透明性を評価した。評価基準◎:均一かつ透明であり、文字が容易に判別できる。○:わずかに白濁しているものの、均一で文字が判別できる。×:白濁していて文字が判別できない。または混合液が分離している。表2~5に示す割合で、アスファルト合材付着防止剤を調製し、以下の試験に供した。結果を表2~5に示す。<アスファルト合材付着防止剤試験>1アスファルト合材付着防止剤の残存性テスト各アスファルト合材付着防止剤を水で10倍に希釈した液を、20cm×15cmのSS400鋼材に1gスプレーした後、鋼材を45度の角度に傾斜させ、10分後の希釈液の残留量を測定した。残存率を以下の計算式で求め、残存率から以下のように判定した。残存率={塗布量-10分後の残存量/塗布量}×100評価基準○:残存率が95以上。△:残存率が95未満~60以上。×:残存率が60未満。○の付着防止剤を合格とした。2付着防止効果テスト各アスファルト合材付着防止剤を水で10倍に希釈した液を、20cm×15cmのSS400鋼材に1gスプレーした後、150°Cに加熱したストレートアスファルト合材密粒度アスファルト合材、ストレートアスファルト:6、ストレートアスファルト針入度60~80:JISK2207を100g乗せ、さらにその上に20cm×15cmのSS400鋼材を3.0kg加重した状態で乗せて1分間常温で放置した。上のSS400鋼材を剥がし、鋼材を45度の角度に傾斜させ、ストレートアスファルト合材を落とした後、薬液を噴霧した下のSS400鋼材を秤量して、ストレートアスファルト合材の付着量を求めた。評価基準は、下記の評価基準に従い判定した。評価基準◎:ストレートアスファルト合材付着量が5g未満。○:ストレートアスファルト合材付着量が5g以上~10g未満。△:ストレートアスファルト合材付着量が10g以上~20g未満。×:ストレートアスファルト合材付着量が20g以上。◎、○の付着防止剤を合格とした。3付着防止効果の持続性テスト各アスファルト合材付着防止剤を水で10倍に希釈した液を、20cm×15cmのSS400鋼材に1gスプレーした後、150°Cに加熱したストレートアスファルト合材密粒度アスファルト合材、ストレートアスファルト:6、ストレートアスファルト針入度60~80:JISK2207を100g乗せ、さらにその上に20cm×15cmのSS400鋼材を3.0kg加重した状態で乗せて1分間常温で放置した。上のSS400鋼材を剥がし、鋼材を45度の角度に傾斜させ、ストレートアスファルト合材を落とした。この操作をストレートアスファルト合材の付着量が10gを越えるまで繰り返し行った。評価基準は、下記の評価基準に従い判定した。評価基準◎:5回繰り返しても合材の付着量は10gを越えなかった。○:3~5回で10gを越えた。△:2回で10gを越えた。×:1回で10gを越えた。◎、○の付着防止剤を合格とした。表2,3に示すように、本発明に係る実施例の付着防止剤によれば、鋼材への残存性に優れ、アスファルト合材の付着防止効果が高く、また付着防止効果が持続することがわかる。一方、表4,5に示すように、比較例の付着防止剤では、残存性、付着防止効果、持続性の全てが合格となるものがなかった。"